Brevet FR2601154A1 — publié le 19880108

Procédé pour former des images sur du papier brut et feuille de formation d'images utilisée dans ce procédé. La présente invention concerne un procédé pour former des images en utilisant une feuille de formation d'images qui porte une couche de microcapsules contenant une composition photosensible et un formateur de couleurs. De façon plus particulière, elle concerne un procédé pour former des images par transfert surfacique d'image d'un revêtement contenant ces microcapsules et une résine contenant un révélateur sur la surface d'une feuille de papier brut; l'invention concerne également une nouvelle feuille de formation d'images utilisée 10 dans ce procédé. Le Brevet US N 4 399 209 décrit un système de formation d'images par transfert, dans lequel une feuille de formation d'images comportant un support et une couche de microcapsules 15 contenant un produit chromogène et une composition photosensible est exposée à un rayonnement actinique. La feuille exposée est assemblée avec une feuille de révélateur et on fait passer les deux feuilles à travers l'interstice entre rouleaux d'une calandre, ce sur quoi les microcapsules se 20 brisent et le contenu des microcapsules est transféré sur la feuille de révélateur, sur laquelle il réagit et forme une image colorée. De façon caractéristique, la composition photosensible est -2 22601154 une composition photodurcissable contenant un composé à liaisons éthyléniques non saturées et un photoinitiateur. Le produit chromogène est un formateur de couleurs donateur d'électrons pratiquement incolore, et le révélateur est un 5 accepteur d'électrons, tel qu'un sel d'acide carboxylique aromatique,capable de réagir avec le formateur de couleurs en formant une image pigmentée visible. Lorsqu'on expose la feuille de formation d'images à un rayonnement actinique, la phase interne des microcapsules est durcie dans les 10 zones exposées. La phase interne reste liquide dans les zones non exposées et cette phase interne peut être partiellement durcie dans des zones soumises à un niveau intermédiaire d'exposition. Ainsi, les microcapsules dans les zones non exposées sont susceptibles de se briser et de libérer la 15 phase interne lorsque la feuille de formation d'images exposée est soumise à une force de rupture uniforme. Les microcapsules dans les zones sous exposées peuvent se briser et libérer la phase interne à un degré intermédiaire; toutefois, dans les zones exposées, la composition photosensible 20 durcie empêche les microcapsules de libérer la phase interne. De cette manière, la phase interne des microcapsules est libérée et transférée sur la feuille de révélateur o se forme l'image. Bien qu'on puisse utiliser le système de formation d'images par transfert décrit dans le Brevet US 4 399 209 en de nombreux formats et pour de nombreuses applications, l'utilisateur doit habituellement acheter deux papiers enduits pour reproduire les images: à savoir la feuille de formation d'images et la feuille de révélateur. Ceci présente plusieurs inconvénients. Si la feuille de formation d'images et la feuille de révélateur ne sont pas conçues pour être utilisées ensemble, la qualité d'image peut ne pas atteindre la norme. De façon plus importante, la feuille de révélateur n'a pas 35 l'aspect, le toucher et d'autres propriétés physiques que l'on rencontre dans le papier d'écriture de bureau. Le révélateur peut également jaunir avec le temps. Ainsi, lorsqu'une image est formée sur une feuille de révélateur uniformément 3 2601154 enduite, le révélateur, dans certains cas surexposé, nuit à la qualité de l'image. En principe, ces problèmes peuvent être réduits par un copiage sur du papier brut, car le révélateur est absent dans les zones de fond et de ce fait il y a moins tendance à jaunir. Toutefois, lorsqu'on essaie de réaliser des copies sur du papier brut, on rencontre plusieurs problèmes. La qualité de l'image n'est pas aussi bonne que dans le cas du copiage sur une feuille de révélateur. Le papier brut tend à être notablement plus rugueux que le papier 10 de révélateur et de ce fait les images apparaissent souvent grenues. Un but principal de la-présente invention est de procurer un procédé pour former des images sur du papier brut par transfert surfacique d'images d'un revêtement auto-suffisant comprttant une résine contenant un révélateur et une composition photosensible encapsulés dans des microcapsules contenant un formateur de couleurs. La résine contenant le révélateur est prévue sur une feuille de formation d'images dans la même couche que la composition photosensible encapsulée ou dans une couche contiguë. Des images sont formées en exposant la feuille de formation d'images à un rayonnement actinique, en assemblant la feuille de formation d'images avec une feuille de papier brut, en chauffant l'ensemble et en soumettant 25 l'ensemble à une force uniforme de rupture et de transfert (les stades dans lesquels on chauffe l'ensemble et on le soumet à une force uniforme peuvent être effectués en même temps en utilisant un rouleau de pression chauffé). Lors du chauffage et de l'application de la force de rupture de 30 transfert, les microcapsules libèrent la phase interne, le formateur de couleurs réagit avec le révélateur et les zones d'images adhèrent à la surface du papier brut. Lorsqu'on sépare la feuille de formation d'images du papier brut, les zones d'image sont sélectivement transférées sur le papier 35 brut, tandis que les zones de non-image continuent à adhérer à la feuille de formation d'images. Selon la présente invention, le formateur de couleurs et la résine contenant le révélateur sont tous deux transférés ensemble sur la feuille de papier. On obtient ainsi une image moins grenue ayant une densité optique accrue. Le terme "résine contenant un révélateur" est utilisé ici pour désigner à la fois des mélanges de révélateui tels que des dérivés d'acide salicylique et des résines de développement telles que des résines phénoliques qui sont susceptibles de réagir avec un formateur de couleurs et de produire une image visible. Les résines contenant un révélateur utilisé dans la présente invention sont caractérisées en ce qu'elles présentent les propriétés d'adhésifs thermofusibles. Autrement dit, lorsqu'on les chauffe, elles fondent et adhèrent à une surface adjacente, et lorsqu'on les refroidit, elles reviennent à l'état solide. Des mélanges d'adhésifs thermofu15 sibles et de révélateus sont utilisés selon une réalisation de l'invention. D'autre part, des résines phénoliques, qui présentent à la fois les propriétés d'un adhésif thermofusible et celles d'un révélateur, sont utilisées dans les réalisations préférées. Les résines utilisées de préférence dans la présente invention se caractérisent en outre en ce que, lorsqu'on les chauffe en la présence de la phase interne libérée des microcapsules, elles adhèrent de préférence à la surface du papier brut par opposition à la surface de la feuille de développement; en l'absence de la phase interne, la résine adhère au contraire sélectivement sur la feuille de formation d'images. On peut voir que cette propriété est une fonction à la fois de la résine contenant le révélateur et des caractéristiques adhé30 sives (surface spécifique énergie de surface) de la surface du papier brut et de la surface de la feuille de formation d'images. A un certain degré, cette propriété dépend également de la valeur de la force de transfert et du degré de chauffage; toutefois, la force de transfert et le degré de chauffage sont naturellement ajustés de telle sorte que, en choisissant de façon appropriée le révélateur, le donateur d'électrons et le papier, on obtienne une adhérence sélective. 2601154 La phase interne libérée peut réagir avec la résine contenant le révélateur pour procurer une adhérence sélective du revêtement formateur d'images sur la surface du papier par une combinaison de mécanismes. Bien que ne souhaitant pas être 5 lié à une théorie, on pense que l'action principale de la phase interne coopérant avec la résine contenant le révélateur est celle d'un agent de séparation ou d'un agent glissant. La phase interne a une consistance huileuse. De façon caractéristique, elle contient des monomères tels que des composés 10 à liaisons éthyléniques non saturées, un système photoinitiateur et un formateur de couleurs. Le constituant principal est le monomère. On pense que la phase interne ou le monomère réduit le degré de caractéristiques adhésives de la résine contenant le révélateur. Du fait de la surface spécifique élevée de la surface du papier, par comparaison avec la feuille de formation d'images, la résine adhère à la première, de préférence à la feuille de formation d'images,dans les zones dans lesquelles la phase interne est libérée. Dans les zones dans lesquelles la phase interne n'est pas libérée, 20 la résine contenant le révélateur adhère suffisamment à la feuille de formation d'images pour résister à l'arrachage. En fonction de la composition de la phase interne et de la nature de la résine, un ou plusieurs composants de la phase interne peuvent également gonfler ou épaissir la résine contenant le révélateur de telle sorte que la résine adhère au papier brut dans les zones d'image. Lorsqu'on sépare la feuille de formation d'images du papier, la résine portant le contenu de la phase interne adhère à la surface du papier 30 et est transférée. Selon l'invention, comme expliqué plus en détail ci-après, le transfert des revêtements auto-suffisants survient par zones, par opposition à un transfert point par point. Ainsi, le 35 revêtement dans toute la zone d'image est transféré sur la surface du papier. Ce transfert surfacique est avantageux, car il augmente le transfert de la phase interne elle-même et procure une image moins grenue. Dans les techniques anté- 26 0 1 1 5 4 rieures, seule une portion de la phase interne libérée des microcapsules est transférée. Par exemple, du fait de la surface irrégulière du papier d'écriture, il y a un nombre limité de points de contact entre la surface du papier et 5 la feuille de formation d'images. Dans les systèmes antérieurs, la migration de la phase interne de la surface du papier est limitée à ces points de contact. Le transfert surfacique de la phase interne par l'intermédiaire de la résine contenant le révélateur, selon la présente invention, 10 transfère une plus grande proportion de la phase interne sur la surface du papier. Toute la zone d'image adhère à la surface du papier et le transfert n'est pas limité aux points de contact. On obtient ainsi une image moins grenue et ayant une densité optique accrue. 15 Une classe particulièrement intéressante de résinesde développement utilisée dans la présente invention omprend les résines phénoliques et plus particulièrement les résines phénoliques alcoylées. Ces résines sont les produits de réaction du formal20 déhyde et d'un ou plusieurs phénols, tels que des alcoylphénols substitués en ortho- ou en para-. Les polymères sont caractérisés en ce qu'ils sont thermoplastiques, c'est-à-dire qu'ils ont des points de. fusion compris entre environ 100 et 180 C. Les résines sont de préférence métallisées et plus particuliè25 rement zinguées. De façon plus particulière, ce sont des produits zingués de la réaction d'un acide salicylique et d'un alcoylphénol et du formaldéhyde. On les obtient souvent et on les applique sur la feuille de formation d'images sous forme d'émulsionsou de dispersionsaqueusescontenant environ 30 50% de solides et ayant une dimension de particules comprise entre 1,5 et 2,0 ym. En conséquence, une réalisation de la présente invention consiste en une feuille de formation d'images comprenant: un support ayant une multiplicité de microcapsules photosensibles et une résine contenant un révélateur sur la surface du support, ces microcapsules et la résine contenant le révélateur étant présentes sur la surface du support dans 7 2601154 la même couche ou dans des couches contiguës, ces microcapsules contenant une phase interne qui contient une composition photosensible dont la viscosité change en réponse à l'exposition d'un rayonnement actinique et un formateur de couleurs qui est susceptible de réagir avec le révélateur et de former une image pigmentée visible, cette feuille de formation d'images étant susceptible de former des images sur du papier brut par un procédé qui consiste à exposer la feuille de formation d'images à un rayonnement actinique pour former 10 des zones d'image latente et de nonimage, à assembler la feuille de formation d'images avec une feuille de papier brut, à chauffer l'ensemble, à soumettre l'ensemble à une force uniforme de rupture et de transfert, et à séparer cette feuille de formation d'images du papier, d'o il résulte que les zones d'image sont transférées surfaciquement sur le papier brut. Une autre réalisation de la présente invention est un procédé pour former des images sur du papier brut, qui consiste à 20 exposer la feuille de formation d'images à un rayonnement actinique pour former des zones d'image latente et de nonimages, à assembler la feuille de formation d'images avec une feuille de papier brut de telle sorte que les microcapsules et la résine contenant le révélateur soient interposées entre 25 la surface du support et le papier, à chauffer l'ensemble, à soumettre cet ensemble à une force uniforme telle que les microcapsules se brisent et que la résine contenant le révélateur adhère sélectivement à la surface du papier brut dans les zones d'image, tandis que la résine contenant le 30 révélateur continue à adhérer au support dans les zones de non-image, et à séparer la feuille de formation d'images du papier brut. L'invention sera mieux comprise à la lecture de la description 35 détaillée, donnée ci-après à titre d'exemple seulement, d'une réalisation de la présente invention, en liaison avec le dessin, sur lequel: - les figures 1 à 4 illustrent schématiquement une feuille de formation d'images et un procédé selon une réalisation de la présente invention. Tel qu'il est utilisé ici, le terme "microcapsule" désigne à la fois des microcapsules ayant des parois discrètes et des microcapsules contenues à l'intérieur de ce qu'il est convenu d'appeler un système en phase ouverte, constitué par une dispersion des constituants de la phase interne dans 10 un liant. Tel qu'il est utilisé ici, le terme "composition photosensible" désigne des compositions qui subissent directement ou indirectement un changement de viscosité en réponse à une exposition 15 à un rayonnement actinique. Le terme désigne des compositions dans lesquelles le changement de viscosité est provoqué par chauffage. Les compositions photodurcissables et photoramollissables sont toutes deux incluses dans cette définition. Le terme "rayonnement actinique" désigne le spectre électromagnétique tout entier, y compris le rayonnement ultraviolet et le rayonnement infrarouge. Tel qu'il est utilisé ici, le terme "papier brut" désigne un papier qui n'est pas revêtu d'un produit de développement. Il désigne un papier d'écriture ainsi que des papiers qui sont traités ou fabriqués en utilisant des techniques qui améliorent la qualité de l'image obtenue selon la présente invention. Il comporte également des papiers dans lesquels 30 les irrégularités de surface (rugosité) sont réduites au minimum. Les microcapsules photosensibles utilisées dans la présente invention peuvent être préparées comme il est décrit dans 35 les Brevets US 4 399 209, 4 440 846 et 4 482 624. Une feuille de formation d'images selon la présente invention est représentée sur la figure 1 et est repérée dans son 9 2601154 ensemble en 10. La feuille de formation d'images 10 comporte un support 12 sur la surface duquel est déposée une couche photosensible 14. La couche 14 contient des microcapsules photosensibles 16 et une résine de développement 5 phénolique 18. Les microcapsules 16 et la résine 18 n'ont pas besoin d'être appliquées dans la même couche, mais peuvent être appliquées dans des couches contiguës, les microcapsules recouvrant la couche de résine ou se trouvant en dessous. Dans la réalisation préférée de l'invention, le support 12 est un mince film polymère. Si le support 12 est transparent, la feuille de formation d'images peut être exposée depuis l'une ou l'autre des deux surfaces. La couche de révélateur 18 n'est pas nécessairement un film,mais elle peut de préférence être constituée de particules finement divisées, comme on peut l'obtenir lorsque la résine contenant le révélateur est une dispersion. De même, la couche 18 n'est pas nécessairement continue, mais elle peut être interrompue par des pores ou des capillaires, particulièrement lorsque la résine contenant le révélateur est appliquée sur le support en dispersion. 20 La figure 2 illustre l'exposition de la feuille de formation d'images à un rayonnement actinique (hv) à travers un masque M pour la réalisation de l'invention dans laquelle les microcapsules contiennent une composition photodurcissable ou 25 durcissable par rayonnement. L'exposition a pour effet de solidifier la phase interne 20 des microcapsules 16A dans les zones exposées, tandis que la phase interne 22 des microcapsules 16B dans les zones non exposées reste liquide. Dans cette réalisation, les zones d'image latente sont constituées 30 par les microcapsules 16B et par la résine contenant le révélateur associée 18B, tandis que les zones de non-image latente contiennent les microcapsules 16A et la résine contenant le révélateur associée 18A. A ce sujet, bien que les phases internes 20 et 22 soient représentées comme étant respecti35 vement solides et liquides,l'homme de l'art appréciera que la phase interne peut passer de l'état liquide à un état semi-solide, ou d'un état semi-solide à un état plus solide. 2601154 Le mécanisme grace auquel les microcapsules se brisent et libèrent la phase interne est expliqué plus en détail dans le Brevet US 4 399 209. L'exposition, effectuée seule ou en liaison avec un chauffage, provoque un changement de visco5 sité de la phase interne tel que celle-ci est libérée de façon différentielle des microcapsules dans les zones exposées et dans les zones non exposées, lors de l'application ultérieure de la force de rupture et de transfert, comme il sera décrit ci-après. Après exposition, la feuille de formation 10 d'images 10 est assemblée avec une feuille de papier brut , comme on le voit sur la figure 3. L'ensemble est chauffé et est soumis à une force uniforme de rupture et de transfert F. Ces stades sont, de façon caractéristique, effectués simultanément, mais ils peuvent être effectués séparément. De façon caractéristique, cette force est appliquée en utilisant des rouleaux de pression, mais elle peut également être appliquée par d'autres moyens, par exemple en faisant tourner à grande vitesse un rouleau fibreux contre le verso 31 de la feuille de formation d'images 10 ou de la feuille de papier 20 30. Un exemple d'un rouleau fibreux est décrit dans le Brevet US 4 448 516. L'utilisation d'un rouleau fibreux présente des avantages,car elle procure une force uniforme de rupture et de transfert sans utiliser les grands rouleaux de calandre. L'ensemble de la feuille de formation d'images et du papier est chauffé avant séparation pour fondre la résine contenant le révélateur. Les conditions de chauffage sont réglées en fonction de la nature de la résine contenant le révélateur, de la nature de la phase interne et de la nature du support 30 de la feuille de formation d'images. On utilise généralement des températures comprises entre 50 et 150 C. Dans l'une des réalisations de l'invention, l'ensemble est chauffé pendant l'application de la force de rupture et de transfert en utilisant des rouleaux de calandre chauffés. 35 Lors de l'application de la force de rupture et de transfert, les microcapsules 16B se brisent et libèrent sélectivement la phase interne. Comme il est expliqué dans le Brevet US il 2601154 4 399 209, le mécanisme n'est pas clair. De façon simple, les microcapsules 16A dans les zones de non-image latente exposées contenant la phase interne solide 20 sont représentées comme n'étant pas brisées, tandis que les microcapsules 16B dans les zones d'image latente non exposées sont représentées en tirets comme ayant été brisées et produisant une zone d'image 32. La zone d'image 32 apparaît lorsqu'un ou plusieurs composants de la phase interne (par exemple la composition photosensible non exposée et/ou le diluant) réa10 gissent avec la résine contenant le révélateur, ou avec la feuille de formation d'images de telle sorte que la résine adhère de façon préférentielle à la surface du papier brut. Simultanément, le formateur de couleurs réagit avec le révéla15 teur pour produire une image pigmentée visible. Des agents peuvent être inclus dans la phase interne pour augmenter l'adhérence sélective et le transfert. Par exemple, on peut incorporer dans la phase interne une huile (autre que le monomère) qui pénètre dans la couche photosensible 14 et 20 réduit l'adhérence entre elle et le support 12. En fonction de la nature de la composition photosensible, des degrés intermédiaires d'exposition produiront un degré intermédiaire de durcissement de la phase interne, d'o il résulte que le produit chromogène est libéré en une quantité intermédiaire. Après application de la force de rupture et de transfert, la feuille de formation d'images 10 est séparée de la feuille 30 de révélateur. Les zones d'image 33 adhèrent sélectivement au papier 30, tandis que les zones de non-image 34 restent fixées sur le support 12. On a observé que toute la zone d'image 32 est enlevée de la feuille de formation d'images 12 et est transférée sur le papier 30. On peut ainsi voir 35 que le transfert n'a pas lieu point par point ou microcapsule par microcapsule, mais que tout le revêtement autosuffisant dans la zone d'image est transféré sur le papier. 2601154.12 Bien que la résine soit représentée sur les figures 1 et 4 de la même manière, la résine 18 sur la figure 1 peut se présenter sous la forme de particules thermoplastiques finement divisées, tandis que la résine 18A sur la figure 4 peut être un film continu résultant de l'action d'un chauffage et d'une pression. La formation des images et le transfert nesemblent pas être commandés par le même mécanisme. Du fait de la continuité de la résine de développement, le transfert a lieu de façon surfacique,tandis que l'image est formée 10 par la réaction du formateur de couleurs et du révélateur point par point. Ceci est particulièrement approprié pour la formation d'images en couleurs pures, lorsqu'une zone d'image donnée est constituée par une combinaison de microcapsules exposées et non exposées. Il apparaît que toute la zone d'image est transférée, mais que l'image elle-même est formée par une libération sélective commandée par l'exposion des formateurs de couleurs en provenance des microcapsules. L'image produite selon la présente invention est ainsi le produit d'une combinaison de microcapsules se brisant et libérant leur phase interne en fonction du degré d'exposition dans les zones d'image transférées. Des systèmes de formation d'images en couleurs pures sont décrits plus en détail dans la Demande de Brevet US numéro de série 339 917. Les résines contenant le révélateurutilisées dans la présente invention sont de préférence des résines de développement phénoliques, et notamment des résines alcoylphénoliques et des produits métallisés de résines alcoylphénoliques. Une résine particulièrement préférée est le produit de réaction 30 d'un alcoylphénol substitué en ortho- ou para-, d'un acide salicylique et du formaldéhyde. Les alcoylphénols sont monosubstitués par le groupe alcoyle qui contient 1 à 12 atomes de carbone. Comme exemples d'al35 coylphénols, on peut citer les phénols suivants substitués en position ortho- ou para-: éthylphénol, propylphénol, butylphénol, amylphénol, hexylphénol, heptylphénol, octylphénol, nonylphénol, t-butylphénol, t-octylphénol, etc. 1 13 26 601154 Les résines préférées sont thermoplastiques et leur point de fusion ou de ramollissement est compris entre 100 et 180 C. Ces résines ont des propriétés similaires aux adhésifs thermofusibles, à savoir que,lorsqu'elles sont chauffées, elles 5 adhèrent à une surface adjacente. Leur poids moléculaire moyen est habituellement compris entre 500 et 10 000.Une résine particulièrement préférée est disponible chez Schenectady Chemical Inc., sous la marque commerciale HRJ 2969. Cette résine, qui est zinguée, est formée d'un mélange d'un 10 alcoylphénol supérieur et d'acide salicylique. Les résines phénoliques de développement utilisées dans la présente invention peuvent être métallisées d'une manière conventionnelle pour améliorer leurs caractéristiques de 15 développement. Elles peuvent être modifiées par réaction avec un sel choisi dans le groupe constitué par le cuivre, le zinc, l'aluminium, l'étain, le cobalt et le nickel. De façon plus caractéristique, les résines sont zinguées pour améliorer le développement. La teneur en métal des résines est généralement comprise entre 1 et 5%, mais elle peut atteindre 15%. Les résines phénoliques de développement (phénol-formaldéhyde) sont conventionnellement préparées par polymérisation par condensation et sont souvent obtenues sous forme de dispersions aqueuses.Les dispersions qui sont utilisées pour procurer le revêtement de résine de développement utilisé dans la présente invention contiennent de préférence au moins 50% en poids de solides et leur dimension de particules varie 30 de 1,0 à 3,0 pm. La présente invention n'est toutefois pas limitée à l'utilisation de résines de développement obtenues sous forme de dispersionsraqueuses.Des émulsions aqueuses sont également utilisées, comme le sont également des résines coulées dans un solvant. Selon une autre réalisation de la présente invention, on utilise des mélanges de révélateurs et de résines adhésives thermofusibles. On peut utiliser des résines conventionnelle- 14 2601154 ment utilisées comme adhésif thermofusible, par exemple résines phénoliques, uréthanes et copolymères d'éthylène et d'acétate de vinyle. On peut mélanger avec l'adhésif des révélateurs conventionnellement utilisés dans la technologie des papiers copiessans carbone. Comme exemples de révélateurs utilisés, on peut citer: l'argile acide, l'argile active, des acides organiques tels qu'acide gallique et acide palmique, etc, des dérivés d'acide salicylique et des sels de cet acide, tels que salicylates de zinc, salicylates d'étain, 3,5-di10 tert-butyl salicylate de zinc, 3,5-di-(a-méthylbenzyl) salicylate de zinc, etc, et des condensats de dérivés d'acide salicylique et de formaldéhyde. Bien entendu, on peut également utiliser un mélange d'une résine de développement comme décrit précédemment et d'un adhésif thermofusible. 15 Lorsque la résine contenant le révélateur est un mélange d'un révélateur et d'un adhésif thermofusible, on utilise environ 5 à 30 parties en poids d'adhésif pour 95 à 70 parties en poids de révélateur. Pour préparer un revêtement auto-suffisant selon la présente invention,dans lequel la résine de développement est une émulsion ou une dispersion aqueuse, on peut mélanger l'émulsion ou la dispersion de la résine de développement 25 avec une dispersion aqueuse des microcapsules et on peut appliquer le mélange sur un support approprié et le sécher. Le rapport en poids de la résine contenant le révélateur et des microcapsules (en tant que solides)est de préférence compris entre 50:50 et 75:25. Le rapport choisi dépend de la concentration du formateur de couleurs dans les microcapsules. Le mélange est habituellement appliqué sur la feuille de formation d'images en une quantité comprise entre 6 et 12 g/m2 sur la base à sec. On peut également appliquer les microcapsules et la résine contenant le révélateur en couches séparées, les microcapsules formant de préférence une couche qui recouvre la couche de résine contenant le révélateur ou qui est sous-jacente à celle-ci. Lorsqu'on utilise des couches séparées, la résine contenant le révélateur n'est pas interposSeentre la source d'exposition et les microcapsules. Les compositions de résine contenant un révélateur et de microcapsules peuvent être appliquées en utilisant des techniques d'application conventionnelles, telles qu'application à la lame, application au rouleau, etc. On ne sait pas exactement pourquoi, lorsqu'elle est appliquée, la résine 10 de développement forme un film continu ou reste sous forme de particules. Les compositions photosensibles utilisées dans la présente invention peuvent être des compositions photodurcissables 15 ou des compositions photoramollissantes. Les compositions photodurcissables sont généralement préférées. Le Brevet US 4 399 209 donne des exemples de ces deux types de composition. De façon caractéristique, les compositions photodurcissables contiennent un composé à liaisons éthyléniques non saturées et un photoinitiateur. Le Brevet US 4 399 209 donne des exemples de chacun de ces composés. On utilise dans la présente invention des formateurs de couleurs conventionnellement utilisés dans les papiers copies 25 sans carbone ou piézo-sensibles. De nombreux exemples sont disponibles dans la technique, y compris le jaune Reakt, de BASF, et une série de formateurs de couleurs utilisés sous la marque commerciale Copikem par Hilton-Davis Chemical Co. Ces composés sont généralement caractérisés en ce qu'ils 30 sont des composés donateurs d'électrons ayant un lactone, un lactame, un sultone, un spiropyranne, un ester ou une structure amido dans leur ossature partiellle. Dans certains cas, il est possible d'augmenter la sélectivité 35 du transfert en incorporant un diluant organique dans la phase interne des capsules et, de façon plus particulière, un diluant à base de cire comme il est décrit dans la Demande de Brevet US numéro de série 659 151 ou undiluant à base d'huile. 16 2Z601154 Le support de la feuille de fonrmation d'images joueun rôle inortant dans le procédé de la présente invention en ce que le revêtement autosuffisant doit de préférence adhérer sur le support dans les zones de nonimage et adhérer au papier dans les zones d'image. On pense que la plus grande partie de la sélectivité observée dans la présente invention provient de la différence des surfaces spécifiques du papier brut et du support de la feuille de formation d'images. Pour cette raison, on préfère utiliser un support ayant une surface relativement lisse et non poreuse (et de ce fait ayant une faible surface spécifique) par comparaison au papier qui reçoit l'image. On préfère utiliser des films polymères comme supports pour la feuille de formation d'images dans la présente invention. On peut régler le caractère adhésif de ces films d'une manière connue en utilisant des sous- couches, des agents de séparation tels que des silicones, et des traitements tels que des traitements par décharge Corona. Comme films polymères préférés, on peut citer les polyesters tels que le téréphthalate de polyéthylène, les polyamides, les polyoléfines telles que polypropylène, etc. Le support de la feuille de formation d'images est de préférence aussimince que possible. Le support a généralement moins de 25 pm d'épaisseur et celle-ci est de préférence comprise entre 3 et 12 ym. Des supports plus minces améliorent l'efficacité du transfert thermique et la résolution de l'image lorsque la feuille de formation d'images est exposée à travers le support. Selon une réalisation préférée de l'invention, on forme des images en couleurs pures. Dans cette réalisation, la couche 14 contient un mélange de microcapsules ayant des sensibilités différentes aux longueurs d'ondes et contenant des formateurs de couleurs, respectivement cyan, magenta, jaune et facultati35 vement noir. On peut se référer à la Demande de Brevet US N 339 917. Les microcapsules sont mélangées et appliquées avec une résine contenant un révélateur comme décrit ci-dessus. Si les microcapsules sont respectivement sensibles au rouge, au vert et au bleu, la feuille de formation d'images peut être exposée par transmission directe ou par réflexion. Dans la plupart des cas toutefois, les microcapsules ont des sensibilités distinctes dans le spectre ultraviolet. Dans ce cas, 5 il faut un traitement de séparation de couleurs ou d'images pour exposer la feuille de formation d'images. Si on utilise des séparations de couleurs, la feuille de formation d'images est exposée à trois bandes distinctes de rayonnement ultraviolet afin de commander la libération et le transfert des forma10 teurs de couleursrespectivement cyan, magenta et jaune. En variante, une image en couleurs est résolue en ses composantes rouge, vert, bleu et facultativement noir, chacune de ces composantes étant ensuite respectivement convertie électroniquement en rayonnement auquel la composition photosensible 15 associée au formateur de couleur complémentaire est sensible. Le dispositif d'exposition contrôle trois ou quatre bandes distinctes de rayonnement, qui peuvent être émises d'une seule source de rayonnement ou d'une multiplicité de sources. Par exemple, on peut utiliser un appareil photographique 20 Dunn ou à matrice pour produire des signaux électroniques correspondant aux images cyan, magenta et jaune (et facultativement noir) que l'on désire. Sa sortie commande des moyens de commande électroniques pour un dispositif d'exposition qui peut comporter un programme logique de multiplexeur conven25 tionnel et des moyens de temporisation. Le dispositif d'exposition commande sélectivement une source de rayonnement à laquelle les microcapsules sur la feuille de formation d'images sont sensibles et de ce fait il expose la feuille de formation d'images. On peut utiliser divers appareils de formation d'images pour exposer les feuilles de formation d'images dans la présente invention. Il est prévu que le procédé de formation d'images de la présente invention sera utilisé pour copier des sorties 35 d'ordinateur etdans ce button utilisera certains appareils de formation d'images commandés électroniquement. Comme exemples caractéristiques de ces appareils de formation d'images électroniques, on peut citer les appareils de formation d'ima- ges à modulateur de lumière du type décrit dans les Brevets US 4 229 095, 4 367 946 et 4 406 521. On peut également utiliser des tubes à rayonscathodiqueset certains appareils de formation d'images par laser pour exposer selon certaines réalisations de l'invention des feuilles de formation d'images. Le procédé de la présente invention peut être mis en oeuvre en utilisant du papier d'écriture brut; il est toutefois préférable d'utiliser des papiers qui sont plus lisses que la plupart des qualités de papier d'écriture. On doit toutefois noter qu'on peut utiliser d'autres papiers. Les papiers préférés auront la propriété de retenir une quantité suffisante du produit chromogène sur la surface du papier, o il peut réagir avec un révélateur sec. Des papiers qui sont très absorbants et qui attirent le produit chromogène à l'intérieur, o il n'est pas accessible au révélateur, sont moins souhaitables. Il peut être avantageux d'utiliser des papiers surfaciquement collés pour augmenter la densité d'image. Comme exemples représentatifs de papiers disponibles dans 20 le commerce utilisés dans la présente invention, on peut citer le papier d'écriture, les papiers couchés légers, les papiers couchés de qualité, les papiers de fibres et de pâte mécanique couchés légers, et les papiers pour journaux, c'està-dire des papiers de pâte mécanique légers. 25 Bien que l'invention ait été décrite en détail en se reportant à certaines réalisations préférées, il apparaît que des modifications et des variantes sont possibles sans s'écarter de la portée de l'invention définie dans les revendications 30 jointes. 19 2601154 Revendications. 1. Feuille de formation d'images utilisée pour former des images sur du papier brut, caractérisée en ce que cette feuil5 le (10) comporte un support (12) sur la surface duquel sont appliquées une multiplicité de microcapsules photosensibles (16) et une résine contenant un révélateur (18), ces microcapsules et la résine contenant un révélateur étant présentes dans la même couche ou dans des couches contiguës sur la 10 surface du support, ces microcapsules contenant une phase interne (22) contenant une composition photosensible dont la viscosité change en réponse à une exposition et à un rayonnement actinique et un formateur de couleurs qui est capable de réagir avec le révélateur pour former une image pigmentée 15 visible, cette feuille de formation d'images étant utilisée pour former des images par un procédé dans lequel on expose la feuille de formation d'images à un rayonnement actinique, on assemble cette feuille de formation d'images avec une feuille de papier brut, on chauffe l'ensemble, on soumet l'ensemble à une force uniforme de rupture et de transfert, et on sépare la feuille de formation d'images du papier, d'o il résulte que les zones d'image sont transférées surfaciquement sur le papier brut. 2. Feuille de formation d'images selon la revendication 1, caractérisée en ce que la résine contenant un révélateur présente, lorsque cette résine est chauffée en la présence de la phase interne, une adhérence plus grande sur le papier que sur le support, tandis que, en l'absence de cette phase interne, la résine contenant le révélateur présente une adhérence plus forte sur le support que sur le papier. 3. Feuille de formation d'images selon la revendication 2, caractérisée en ce que la résine contenant le révélateur 35 présente les propriétés d'un adhésif thermofusible. 4. Feuille de formation d'images selon la revendication 3, caractérisée en ce que la résine contenant le révélateur 2601154 est une résine phénolique. 5. Feuille de formation d'images selon la revendication 1, caractérisée en ce que le support est un film polymère dont l'épaisseur est inférieure à environ 25 pm. 6. Feuille de formation d'images selon la revendication 2, caractérisée en ce que les microcapsules et la résine contenant le révélateur sont présentes en mélange dans une couche 10 sur la surface du support. 7. Feuille de formation d'images selon la revendication 2, caractérisée en ce que les microcapsules et la résine contenant le révélateur sont présentes en des couches séparées sur 15 la surface du support. 8. Feuille de formation d'images selon la revendication 5, caractérisée en ce que la résine contenant le révélateur est présente sur le support sous la forme de particules finement 20 divisées. 9. Feuille de formation d'images selon la revendication 8, caractérisée en ce que la résine contenant le révélateur est une résine thermoplastique. 25 10. Feuille de formation d'images selon la revendication 2, caractérisée en ce que la composition photosensible subit une augmentation de viscosité en réponse à son exposition à un rayonnement actinique. 11. Feuille de formation d'images selon la revendication , caractérisée en ce que la composition photosensible contient un composé à liaisons éthyléniques non saturées. 12. Procédé pour former des images sur du papier brut, caractérisé en ce qu'on expose la feuille de formation d'images de la revendication 1 à un rayonnement actinique pour former des zones d'image latente et de nonimage, on assemble 21 2601154 la feuille de formation d'images avec une feuille de papier brut de telle sorte que les microcapsules et la résine contenant le révélateur soient interposées entre le support et le papier, on chauffe l'ensemble, on soumet l'ensemble à une force uniforme qui brise les microcapsules et fait que les zones d'image adhèrent à la surface de la feuille de papier brut, et on sépare cette feuille de formation d'images du papier brut, d'o il résulte que les zones d'image adhè10 rent sélectivement au papier brut et que les zones de non-image continuent à adhérer au support. 13. Procédé selon la revendication 12, caractérisé en ce que la résine phénolique contenant le révélateur présente, 15 lorsqu'on la chauffe en la présence de la phase interne, une adhérence plus grande sur la surface du papier que sur la surface du support, tandis que, en l'absence de cette phase interne, elle présente une adhérence plus grande sur le support que sur le papier. 14. Procédé selon la revendication 13, caractérisé en ce que la résine contenant le révélateur présente les propriétés d'un adhésif thermofusible. 15. Procédé selon la revendication 14, caractérisé en ce que la résine contenant le révélateur est une résine phénolique. 16. Procédé selon la revendication 12, caractérisé en ce que les microcapsules et la résine contenant le révélateur 30 sont présentes en mélange dans une couche sur la surface du support. 17. Procédé selon la revendication 15, caractérisé en ce que la composition photosensible contient un composé à liai35 sons éthyléniques non saturées. 18. Procédé selon la revendication 15, caractérisé en ce que la résine phénolique a un point de fusion compris entre et 180 C. 22 2601154 19. Feuille de formation d'images selon la revendication 4, caractérisée en ce que la résine a un point de fusion compris entre 100 et 180 C. 20. Procédé selon la revendication 15, caractérisé en ce que la résine phénolique est présente sur le support sous forme de particules finement divisées.